FR 2841493 A1 20040102 FR 0307899 A 20030630 Panneau aggloméré de haute résistance La présente invention concerne un panneau mélaminé, c'est-à-dire un panneau en bois recouvert de papier imprégné de résines, de sorte que ledit papier confère au panneau dans son ensemble l'aspect esthétique souhaité. L'objet de l'invention est d'obtenir un panneau présen10 tant une résistance superficielle à l'abrasion pratiquement quatre fois supérieure à celle d'un panneau mélaminé classique, et présentant aussi une résistance aux rayures élevée. Comme on le sait, la structure d'un panneau mélaminé est construit au moyen d'un panneau de base, obtenu au moyen d'un aggloméré de particules, de fibres, panneau contreplaqué, latté, creux, etc. de différentes épaisseurs et caractéristiques en fonction du domaine d'application, pouvant utiliser des panneaux standard, des panneaux résistants à l'humidité et/ou au feu, etc. Sur ce panneau de base est placé un papier décoratif, qui peut être unicolore ou imprimé, d'un grammage variable, imprégné de résine, de sorte qu'au cours d'une phase ultérieure de pressage on obtienne la fixation définitive du papier au panneau, avec la polymérisation conséquente et parallèle de la résine utilisée, moyennant une application de chaleur complémentaire de ladite pression, une telle résine servant en outre de moyen de protection pour le papier durant l'utilisation normale du panneau. On obtient de cette manière des panneaux mélaminés présentant une résistance à l'abrasion de l'ordre de 200 cycles, résistance que l'on souhaite évidemment pouvoir augmenter. Le panneau mélaminé que propose l'invention a été conçu et construit précisément en vue d'obtenir une augmentation marquée de la résistance à l'abrasion, de sorte que celle-ci passe des 200 cycles mentionnés à 400 cycles, c'est-à-dire en doublant la résistance des panneaux mélaminés classiques avec des papiers décoratifs imprimés, et à 800 cycles pour les papiers décoratifs unicolores (quatre fois plus). Pour cela et de manière plus concrète, les caractéristiques du panneau que propose l'invention sont centrées sur l'incorporation de deux papiers imprégnés de résine, le papier classique avec un grammage compris entre 50 et 150 g/m2, et un second papier, situé au-dessus du précédent, de faible grammage, par exemple compris entre 20 et 35 g/m2, de sorte que dans le processus classique d'application de chaleur et de pression pour la polymérisation des résines, le papier extérieur de faible grammage devienne transparent, laissant voir à travers lui la couleur ou la décoration du papier du fond et de grammage supérieur, c'est-à-dire le motif décoratif, agissant parallèlement comme protecteur pour ce dernier, moyennant quoi sa résistance à l'abrasion se voit considérablement augmentée, comme on l'a déjà dit. Comme on l'a dit ci-avant, le panneau de base peut être fait d'un matériau quelconque adapté, par exemple aggloméré de particules, de fibres, contreplaqué, latté, creux, etc., avec une dimension quelconque estimée adaptée. En ce qui concerne le papier de base, c'est-à-dire le papier décoratif, unicolore ou imprimé, il sera d'un grammage compris entre 50 et 150 g/m2, alors que le papier supérieur ou extérieur sera d'un grammage faible, compris entre 20 et g/m2 et sans décoration. Les résines utilisées pour l'imprégnation des papiers seront des aminoplastes, comprenant des composés de condensation d'urée-formaldéhyde de rapport molaire formaldéhyde/urée compris entre 1,3 et 1,8, en milieu aqueux ou hydroalcoolique, lesdits produits de condensation se présentant sous une forme pure et/ou étant modifiés selon différents types de glycols. En outre, il est possible d'utiliser à la place des produits d'uréeformaldéhyde ou en même temps des résines de mélamine-formaldéhyde de rapport molaire formaldéhydemélamine compris entre 1,5 et 2,0 en milieu aqueux ou hydroalcoolique, ainsi que de les utiliser à l'état pur et/ou modifiées en différents types de plastifiants de nature glycolique. t ' Exemple 1 En partant d'un panneau aggloméré de particules de 19 mm d'épaisseur, avec un papier de fond décoratif de couleur grise, de 80 g/m2 et un papier protecteur de faible grammage, transparent, de 25 g/m2, et une mélamine-formaldéhyde, après l'imprégnation des papiers mentionnés et leur mise en place appropriée sur le panneau aggloméré, on a soumis l'ensemble aux conditions suivantes: - pression: 26 kg/cm2. - température de la plaque supérieure de la presse: 187 OC. - température de la plaque inférieure de la presse: 182 OC. - temps de pressage: 34 secondes. la fin du processus, on a obtenu un panneau de couleur grise, avec un fini de surface optimal, présentant une résistance superficielle à l'abrasion de 800 cycles, selon la norme UNE 53433-2. Exemple 2 En partant d'un panneau aggloméré de particules de 19 mm d'épaisseur, avec un papier de fond décoratif imitation bois de chêne de 70 g/m2 et un papier protecteur de faible grammage, transparent, de 25 g/m2, et une mélamine-formaldéhyde, après l'imprégnation des papiers mentionnés et leur mise en place appropriée sur le panneau aggloméré, on a soumis l'ensemble aux conditions suivantes - pression: 26 kg/cm2 - température de la plaque supérieure de la presse: 187 OC. - température de la plaque inférieure de la presse: 182 OC. - temps de pressage: 34 secondes. la fin du processus, on a obtenu un panneau avec un aspect de bois de chêne, avec un fini superficiel optimal, présentant une résistance superficielle à l'abrasion de 400 cycles, selon UNE 53433-2. Revendications 1. Panneau mélaminé de haute résistance, du type de ceux étant construits à partir d'un panneau de base, type agglo5 méré de particules, de fibres, contreplaqué, latté, creux ou autre, qui comprend au moins sur une de ses faces une couche de papier décoratif, unicolore ou imprimé, fixée au panneau de base moyennant l'imprégnation avec des résines aminoplastes pures ou modifiées, qui par leur polymérisation fixent le papier au panneau et le protègent de l'abrasion, caractérisé en ce qu'outre ledit papier décoratif unicolore ou imprimé, il comprend, aussi imprégné de ladite résine, un second papier, de faible grammage, transparent à l'origine ou qui devient transparent au cours du processus de polymérisation des résines lui-même, qui agit comme protecteur pour le papier de base augmentant considérablement la résistance à l'abrasion du panneau avant que ne lui soit affecté l'élément décoratif. 2. Panneau mélaminé de haute résistance selon la revendication 1, caractérisé en ce que le papier de base est d'un grammage compris entre 50 et 150 g/m2, tandis que le papier supérieur et protecteur est d'un grammage compris entre 20 et g/m2.